(57)【要約】【課題】高い導電性を維持できる色素増感型太陽電池用電極、その製造方法、および色素増感型太陽電池用電極を備える色素増感型太陽電池を提供する。【解決手段】色素増感型太陽電池用電極１０は、板状の透明基材２１と透明電極層２との間に、線状の金属電極３を備える。金属電極３の側面は側面保護部７に覆われ、保護されている。側面保護部７は、ネガ型フォトレジストを露光および現像して形成される。ネガ型フォトレジストは、露光されなかった部分が、現像液に溶解して除去され、露光された部分が残る。ここで、透明基材２１は光を透過し、金属電極３は光を透過しない。よって、金属電極３を形成した後に、金属電極３を覆うようにネガ型フォトレジストを塗布し、透明基材２１の下面側から露光および現像することによって、側面保護部７を形成することができる。よって、簡単に製造でき、且つ高い耐食性を有する色素増感型太陽電池用電極１０を提供できる。【選択図】図２
2011070903.tif 000002
【特許請求の範囲】
【請求項１】
板状の透明基材と、
前記透明基材の上面に線状に形成される金属電極と、
前記透明基材の上面の前記金属電極が形成されていない部分に形成されて前記金属電極の側面を覆い、透明なネガ型フォトレジストを露光および現像してなる側面保護部と、
前記金属電極の上面および前記側面保護部の上面を覆う透明電極層と
を備えることを特徴とする色素増感型太陽電池用電極。
【請求項２】
前記金属電極の上方の前記透明電極層の上面に、ポジ型フォトレジストを露光および現像してなる上面保護部が形成されていることを特徴とする請求項１に記載の色素増感型太陽電池用電極。
【請求項３】
前記金属電極は、
前記透明基材の上面に形成され、前記透明電極層よりも導電率の大きい金属からなる導電性金属部と、
前記導電性金属部の少なくとも上面を覆い、前記導電性金属部よりもハロゲン電解質溶液に対する耐食性の高い金属からなる耐食性金属部と
を備えることを特徴とする請求項１または２に記載の色素増感型太陽電池用電極。
【請求項４】
前記耐食性金属部は、チタン、白金、ロジウム、ルテニウム、タングステンの金属群から選択される一種の金属により形成されるか、またはこれらの金属群から選択される二種以上の金属からなる合金により形成されていることを特徴とする請求項３に記載の色素増感型太陽電池用電極。
【請求項５】
板状の透明基材の上面に線状の金属電極を形成する第一の工程と、
前記透明基材の上面と、前記金属電極の上面および側面とを覆うように、透明なネガ型フォトレジストを塗布してネガ型フォトレジスト層を形成する第二の工程と、
前記透明基材の下面側から、前記透明基材に光を照射し、前記ネガ型フォトレジスト層を露光した後、現像して、前記透明基材の上面の前記金属電極が形成されていない部分に、前記金属電極の側面を覆い、前記ネガ型フォトレジストが露光および現像されてなる側面保護部を形成する第三の工程と、
前記金属電極の上面および前記側面保護部の上面を覆う透明電極層を形成する第四の工程と、
を備えることを特徴とする色素増感型太陽電池用電極の製造方法。
【請求項６】
前記透明電極層を覆うように、ポジ型フォトレジストを塗布してポジ型フォトレジスト層を形成する第五の工程と、
前記透明基材の下面側から、前記透明基材に光を照射し、前記ポジ型フォトレジスト層を露光した後、現像して、前記金属電極の上方の前記透明電極層の上面に前記ポジ型フォトレジスト層が露光および現像されてなる上面保護部を形成する第六の工程と
をさらに備えることを特徴とする請求項５に記載の色素増感型太陽電池用電極の製造方法。
【請求項７】
前記第一の工程は、
前記透明基材の上面に形成され、前記透明電極層よりも導電率の大きい金属からなる導電性金属部を形成する導電性金属部形成工程と、
前記導電性金属部の少なくとも上面を覆うように、前記導電性金属部よりもハロゲン電解質溶液に対する耐食性の高い金属からなる耐食性金属部を形成する耐食性金属部形成工程と
を備えることを特徴とする請求項５または６に記載の色素増感型太陽電池用電極の製造方法。
【請求項８】
第一電極と、
前記第一電極と間隙をおいて対向する第二電極と、
前記第一電極の前記第二電極と対向する面を覆い、且つ色素を吸着させた酸化物半導体からなる酸化物半導体層と、
前記第一電極と前記第二電極との間隙に封入される電解液と
を備えた色素増感型太陽電池であって、
前記第一電極および前記第二電極のうちの少なくともいずれかは、請求項１から４のいずれかに記載の色素増感型太陽電池用電極であることを特徴とする色素増感型太陽電池。
【発明の詳細な説明】
【技術分野】
【０００１】
本発明は、色素増感型太陽電池用電極、その製造方法、および色素増感型太陽電池用電極を備える色素増感型太陽電池に関する。
【背景技術】
【０００２】
従来、増感色素を吸着させた酸化物半導体を電極に用いた色素増感型太陽電池が知られている。色素増感型太陽電池は、透明電極層上に分光増感色素を吸着させた金属酸化物半導体層が形成された色素増感型太陽電池用電極を備える。そして、色素増感型太陽電池用電極と間隙をおいて対向電極が配置されており、色素増感型太陽電池用電極と対向電極との間に電解液が封入されている。
【０００３】
ところで、色素増感型太陽電池用電極では、透明電極層を厚くすれば、導電率を向上させることができるが、透過率が低下して光電変換効率が低下してしまうとともに、生産性の低下や製造コストの増大を招いてしまう。そこで、透明電極層の上面に、透明電極層よりも電気抵抗率が低く、かつ不動態膜を形成しやすい金属またはその合金からなるメッシュ状の導電体を補助電極（本願における金属電極）として形成した色素増感型太陽電池用電極が提案されている（例えば、特許文献１参照）。この色素増感型太陽電池用電極では、透明電極層の上面に補助電極を形成することにより、電極の低抵抗化を図ることができる。また、補助電極の表面に不動態膜を形成させることができるため、金属電極が電解液により腐食されることを抑制できる。
【先行技術文献】
【特許文献】
【０００４】
【特許文献１】特開２００５−１９７１７６号公報
【発明の概要】
【発明が解決しようとする課題】
【０００５】
しかしながら、特許文献１に記載の色素増感型太陽電池電極では、透明電極層の表面特性により、不動態膜を透明電極層の表面に密着させることができないため、不動態膜と透明電極層との間に、隙間が形成されてしまい、電解液がこの隙間に入り込んで、補助電極を腐食してしまうことになる。そのため、色素増感型太陽電池用電極の導電性が劣化してしまうという問題点があった。
【０００６】
本発明は上述の課題を解決するためになされたものであり、高い導電性を維持できる色素増感型太陽電池用電極、その製造方法、および色素増感型太陽電池用電極を備える色素増感型太陽電池を提供することを目的とする。
【課題を解決するための手段】
【０００７】
上記目的を達成するために、本発明の第一の態様に係る色素増感型太陽電池用電極は、板状の透明基材と、前記透明基材の上面に線状に形成される金属電極と、前記透明基材の上面の前記金属電極が形成されていない部分に形成されて前記金属電極の側面を覆い、透明なネガ型フォトレジストを露光および現像してなる側面保護部と、前記金属電極の上面および前記側面保護部の上面を覆う透明電極層とを備えることを特徴とする。
【０００８】
本態様に係る色素増感型太陽電池用電極では、金属電極の側面を側面保護部が覆い、金属電極の上面を透明電極層が覆っているので、金属電極が外部に露出しない。色素増感型太陽電池用電極は、使用時には、ハロゲンを含んだ電解質溶液に晒された状態となるが、この場合にも金属電極は、電解質に晒されることがないので、電解質によって腐食されることがない。よって、金属電極の腐食を防止して、金属電極の耐久性を高めることができる。よって、高い導電性を維持できる色素増感型太陽電池用電極を提供できる。
【０００９】
また、側面保護部は、ネガ型フォトレジストを露光および現像して形成される。ネガ型フォトレジストは露光および現像されると、露光されなかった部分のみが現像液に溶解して除去され、露光された部分は除去されない。ここで、透明基材は光を透過し、金属電極は光を透過しない。そのため、金属電極を形成した後に、金属電極を覆うようにネガ型フォトレジストを塗布し、透明基材の下面側から露光および現像することによって側面保護部を形成することができる。
【００１０】
すなわち、金属電極を覆うようにネガ型フォトレジストを塗布し、透明基材の下面側から光照射すると、塗布されたネガ型フォトレジストのうち、金属電極の上方には、光が照射されず、それ以外の部分には光が照射される。よって、塗布されたネガ型フォトレジストのうち、透明基材の上面の金属電極の形成されていない部分を除去せず残して、側面保護部とすることができる。このように、金属電極をフォトマスクとして機能させることができるので、簡単に側面保護部を形成することができる。また、金属電極がネガ型フォトレジストを露光、および現像する際のフォトマスクとして機能するので、金属電極に対して、側面保護部を密着させることができる。また、金属電極の配置位置がずれた場合であっても、側面保護部を金属電極に密着させることができる。しかも、側面保護部は樹脂により形成されているため、電解液に対して高い耐食性を有する。このように、側面保護部は金属電極に対して高い密着性を有し、且つ電解液に対して高い耐食性を有するので、側面保護部によって、確実に金属電極の側面を保護することができる。
【００１１】
また、本態様に係る色素増感型太陽電池用電極において、前記金属電極の上方の前記透明電極層の上面に、ポジ型フォトレジストを露光および現像してなる上面保護部が形成されていてもよい。
【００１２】
この場合には、上面保護部が金属電極の上部を保護することができる。よって、一層確実に金属電極を保護することができる。また、上面保護部は、金属電極と、側面保護部と、透明電極層とを形成した後に、透明電極層を覆うようにポジ型フォトレジストを塗布し、透明基材の下面側から露光および現像することによって形成することができる。ポジ型フォトレジストは露光された部分が、現像液に溶解して除去され、露光されなかった部分が残る。すなわち、金属電極と、側面保護部と、透明電極層とを形成した後に、透明電極層を覆うようにポジ型フォトレジストを塗布し、透明基材の下面側から露光および現像すると、塗布されたポジ型フォトレジストのうち、金属電極の上方に位置する部分は、露光されず、それ以外の部分は露光される。よって、塗布されたポジ型フォトレジストのうち、金属電極の上方に位置する部分を残して、上面保護部とすることができる。そのため、簡単に上面保護部を形成することができる。また、金属電極の配置位置がずれた場合であっても、上面保護部を金属電極の上方に形成することができる。しかも、上面保護部は樹脂により形成されているため、電解液に対して高い耐食性を有する。よって、上面保護部を形成することにより、一層確実に金属電極を保護することができる。
【００１３】
また、本態様に係る色素増感型太陽電池用電極において、前記金属電極は、前記透明基材の上面に形成され、前記透明電極層よりも導電率の大きい金属からなる導電性金属部と、前記導電性金属部の少なくとも上面を覆い、前記導電性金属部よりもハロゲン電解質溶液に対する耐食性の高い金属からなる耐食性金属部とを備えていてもよい。
【００１４】
金属電極が導電率の高い導電性金属部を備えているため、金属電極の導電率を高めることができる。よって、色素増感型太陽電池用電極の低抵抗化を図ることができる。また、導電性金属部の少なくとも上面に形成された耐食性金属部によって、導電性金属部の少なくとも上面を保護することができる。そのため、高い導電性を維持できる色素増感型太陽電池用電極を提供できる。
【００１５】
また、本態様に係る色素増感型太陽電池用電極において、前記耐食性金属部は、チタン、白金、ロジウム、ルテニウム、タングステンの金属群から選択される一種の金属により形成されるか、またはこれらの金属群から選択される二種以上の金属からなる合金により形成されていてもよい。この場合には、耐食性金属部の耐食性を確実に高めることができるので、導電性金属部を一層確実に保護することができる。
【００１６】
また、本発明の第二の態様に係る色素増感型太陽電池用電極の製造方法は、板状の透明基材の上面に線状の金属電極を形成する第一の工程と、前記透明基材の上面と、前記金属電極の上面および側面とを覆うように、透明なネガ型フォトレジストを塗布してネガ型フォトレジスト層を形成する第二の工程と、前記透明基材の下面側から、前記透明基材に光を照射し、前記ネガ型フォトレジスト層を露光した後、現像して、前記透明基材の上面の前記金属電極が形成されていない部分に、前記金属電極の側面を覆い、前記ネガ型フォトレジストが露光および現像されてなる側面保護部を形成する第三の工程と、前記金属電極の上面および前記側面保護部の上面を覆う透明電極層を形成する第四の工程とを備えることを特徴とする。
【００１７】
本態様に係る色素増感型太陽電池用電極の製造方法によれば、第一の工程において、板状の透明基材の上面に線状の金属電極を形成する。第二の工程において、透明基材の上面と、金属電極の上面および側面とを覆うように、透明なネガ型フォトレジストを塗布してネガ型フォトレジスト層を形成する。第三の工程において、透明基材の下面側から、透明基材に光を照射し、ネガ型フォトレジスト層を露光した後、現像して、透明基材の上面の金属電極が形成されていない部分に、金属電極の側面を覆い、前記ネガ型フォトレジストが露光および現像されてなる側面保護部を形成する。第四の工程において、金属電極の上面および側面保護部の上面を覆う透明電極層を形成する。
【００１８】
第二の工程において、金属電極を覆うようにネガ型フォトレジストを塗布し、第三の工程において、透明基材の下面側から光を照射すると、塗布されたネガ型フォトレジストのうち、金属電極の上方に形成された部分は露光されず、それ以外の部分は露光される。言いかえれば、透明基材の上面の金属電極の形成されていない部分のみ露光される。ネガ型フォトレジストは露光されなかった部分が、現像液に溶解して除去され、露光された部分が残る。よって、塗布されたネガ型フォトレジストのうち、透明基材の上面の金属電極の形成されていない部分が残り、側面保護部となる。このように、金属電極をフォトマスクとして機能させることができるので、簡単に側面保護部を形成することができる。また、金属電極に対して、側面保護部を密着させることができる。また、金属電極の配置位置がずれた場合であっても、側面保護部を金属電極に密着させることができる。しかも、側面保護部は樹脂により形成されているため、電解液に対して高い耐食性を有する。このように、側面保護部は金属電極に対して高い密着性を有し、且つ電解液に対して高い耐食性を有するので、側面保護部によって、確実に金属電極の側面を保護することができる。よって、本態様に係る色素増感型太陽電池用電極の製造方法によれば、高い耐食性を有する色素増感型太陽電池用電極を簡単に得ることができる。
【００１９】
また、本態様に係る色素増感型太陽電池用電極の製造方法は、前記透明電極層を覆うように、ポジ型フォトレジストを塗布してポジ型フォトレジスト層を形成する第五の工程と、前記透明基材の下面側から、前記透明基材に光を照射し、前記ポジ型フォトレジスト層を露光した後、現像して、前記金属電極の上方の前記透明電極層の上面に前記ポジ型フォトレジスト層が露光および現像されてなる上面保護部を形成する第六の工程とをさらに備えていてもよい。
【００２０】
この場合、第五の工程において、透明電極層を覆うように、ポジ型フォトレジストを塗布してポジ型フォトレジスト層を形成する。第六の工程において、透明基材の下面側から、透明基材に光を照射し、ポジ型フォトレジスト層を露光した後、現像して、金属電極の上方の透明電極層の上面にポジ型フォトレジスト層が露光および現像されてなる上面保護部を形成する。
【００２１】
金属電極と、側面保護部と、透明電極層とを形成した後に、第五の工程において、透明電極層を覆うようにポジ型フォトレジストを塗布し、第六の工程において、透明基材の裏面から露光および現像することによって上面保護部を形成することができる。すなわち、金属電極と、側面保護部と、透明電極層とを形成した後に、第五の工程において、透明電極層を覆うようにポジ型フォトレジストを塗布し、第六の工程において、透明基材の裏面から光照射すると、塗布されたポジ型フォトレジストのうち金属電極の上方に位置する部分は、露光されず、それ以外の部分は露光される。ポジ型フォトレジストは露光された部分が、現像液に溶解して除去され、露光されなかった部分が残る。よって、塗布されたポジ型フォトレジストのうち、金属電極の上方に位置する部分を残して、上面保護部とすることができる。
【００２２】
このように、金属電極をフォトマスクとして機能させることができるので、簡単に上面保護部を形成することができる。また、金属電極の配置位置がずれた場合であっても、上面保護部を金属電極の上方に形成することができる。しかも、上面保護部は樹脂により形成されているため、電解液に対して高い耐食性を有する。よって、上面保護部を形成することにより、一層確実に金属電極を保護することができる。よって、本態様に係る色素増感型太陽電池用電極の製造方法によれば、高い耐食性を有する色素増感型太陽電池用電極を簡単に得ることができる。
【００２３】
また、本態様に係る色素増感型太陽電池用電極の製造方法において、前記第一の工程は、前記透明基材の上面に形成され、前記透明電極層よりも導電率の大きい金属からなる導電性金属部を形成する導電性金属部形成工程と、前記導電性金属部の少なくとも上面を覆うように、前記導電性金属部よりもハロゲン電解質溶液に対する耐食性の高い金属からなる耐食性金属部を形成する耐食性金属部形成工程とを備えていてもよい。
【００２４】
この場合、導電性金属部形成工程において、透明基材の上面に形成され、透明電極層よりも導電率の大きい金属からなる導電性金属部を形成する。金属電極が導電率の高い導電性金属部を備えているため、金属電極の導電率を高めることができる。よって、色素増感型太陽電池用電極の低抵抗化を図ることができる。耐食性金属部形成工程において、導電性金属部の少なくとも上面を覆うように、導電性金属部よりもハロゲン電解質溶液に対する耐食性の高い金属からなる耐食性金属部を形成する。また、導電性金属部の少なくとも上面に形成された耐食性金属部によって、導電性金属部の少なくとも上面を保護することができる。そのため、高い導電性を維持できる色素増感型太陽電池用電極を提供できる。
【００２５】
本発明の第三態様に係る色素増感型太陽電池は、第一電極と、前記第一電極と間隙をおいて対向する第二電極と、前記第一電極の前記第二電極と対向する面を覆い、且つ色素を吸着させた酸化物半導体からなる酸化物半導体層と、前記第一電極と前記第二電極との間隙に封入される電解液とを備えた色素増感型太陽電池であって、前記第一電極および前記第二電極のうちの少なくともいずれかは、請求項１から４のいずれかに記載の色素増感型太陽電池用電極であることを特徴とする。本態様に係る色素増感型太陽電池は、低抵抗で耐食性に優れた、色素増感型太陽電池用電極を備えていることから、高い光電変換効率を長期にわたって維持することができる。
【図面の簡単な説明】
【００２６】
【図１】色素増感型太陽電池１の一部断面図である。
【図２】色素増感型太陽電池用電極１０の一部断面図である。
【図３】色素増感型太陽電池用電極１０の製造工程を示すフローチャートである。
【図４】色素増感型太陽電池用電極１０の製造工程を示す説明図である。
【図５】色素増感型太陽電池用電極２０の一部断面図である。
【図６】色素増感型太陽電池用電極２０の製造工程を示すフローチャートである。
【図７】色素増感型太陽電池用電極２０の製造工程を示す説明図である。
【図８】色素増感型太陽電池用電極３５の一部断面図である。
【発明を実施するための形態】
【００２７】
以下、本発明の第一実施形態である色素増感型太陽電池１および色素増感型太陽電池用電極１０について、図面を参照して説明する。はじめに、色素増感型太陽電池１の概略構成について、図１を参照して説明する。以下の説明では、図１の下側（色素増感型太陽電池用電極１０側）を色素増感型太陽電池１の下側、図１の上側を色素増感型太陽電池１の上側として説明する。
【００２８】
図１に示すように、色素増感型太陽電池１は、色素増感型太陽電池用電極１０と、色素増感型太陽電池用電極１０と間隙をおいて対向する板状の対向電極５０とを備える。色素増感型太陽電池用電極１０と対向電極５０との間には、電解液３０が封入されている。色素増感型太陽電池用電極１０の上面を覆うように、酸化物半導体層４０が形成されている。
【００２９】
対向電極５０は、対向基材５１と、対向基材５１の下面に形成された対向導電層５２とを備える。対向基材５１の材質は、特に制限されないが、フレキシブル性を有する樹脂フィルムが好適に用いられる。対向基材５１に使用される樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等からなる厚さ５０〜３００μｍの単層フィルム又は前記透明樹脂からなる複数層の複合フィルムが挙げられる。
【００３０】
対向導電層５２の材質には、耐食性を備える導電性の材質が適用可能である。具体的には、白金（Ｐｔ）などの金属、酸化インジウムスズ（ＩＴＯ）などの導電性金属酸化物、ポリエチレンジオキシチオフェン（ＰＥＤＯＴ）等の導電性ポリマーが適用可能である。
【００３１】
電解液３０の材質には、色素増感型太陽電池の電解液として用いられる公知の電解液が用いられる。具体的には、電解液３０として、Ｉ−／Ｉ３−系や、Ｂｒ−／Ｂｒ３−系、キノン／ハイドロキノン系等のレドックス電解質を含む電解液を採用することができる。このような電解液は、エタノールやアセトニトリルなどの溶媒にヨウ化リチウムやヨウ素などを溶解させるなど、従来公知の方法によって得ることができる。
【００３２】
酸化物半導体層４０は、分光増感色素を吸着させた金属酸化物からなる多孔質の膜である。金属酸化物としては、酸化チタン（ＴｉＯ２）、酸化亜鉛（ＺｎＯ）、酸化スズ（ＳｎＯ２）、スズをドープした酸化インジウム（ＩＴＯ）、酸化ジルコニウム（ＺｒＯ２）、酸化マグネシウム（ＭｇＯ）等の公知の１種以上の金属酸化物半導体を用いることができる。これら金属酸化物半導体のなかでも、安定性や安全性の点から、アナタース型酸化チタン、ルチル型酸化チタン、無定形酸化チタン、メタチタン酸、オルソチタン酸等の各種の酸化チタン又は水酸化チタン、含水酸化チタンの微粒子からなるものが好ましい。
【００３３】
分光増感色素は、酸化物半導体層４０を構成する金属酸化物半導体の表面に、単分子膜として吸着されるものである。この分光増感色素は、可視光領域及び／又は赤外光領域に吸収を持つものであり、種々の金属錯体や有機色素を１種以上用いることができる。例えば、分光増感色素の分子中にカルボキシル基、ヒドロキシアルキル基、ヒドロキシル基、スルホン基、カルボキシアルキル基の官能基を有するものが、金属酸化物半導体への吸着が速いため、好ましい。また、分光増感の効果や耐久性に優れている観点から、金属錯体が好ましい。この金属錯体としては、銅フタロシアニン、チタニルフタロシアニン等の金属フタロシアニン、クロロフィル、ヘミンや、公知のルテニウム、オスミウム、鉄、亜鉛等の錯体を用いることができる。また、有機色素としては、メタルフリーフタロシアニン、シアニン系色素、メロシアニン系色素、キサンテン系色素、トリフェニルメタン色素を用いることができる。
【００３４】
次に、図２を参照して、本実施形態における色素増感型太陽電池用電極１０について説明する。まず、色素増感型太陽電池用電極１０の断面構造について説明する。色素増感型太陽電池用電極１０は、板状の透明基材２１を備える。透明基材２１の上面には、金属電極３が設けられている。金属電極３は、メッシュ状の細線パターンに形成されている。細線パターンの寸法は、線幅２０μｍ、間隔２００μｍ、線厚０．８μｍである。
【００３５】
透明基材２１の上面の金属電極３が形成されていない部分には、側面保護部７が形成されている。金属電極３の側面は、側面保護部７により覆われている。金属電極３の上面、および側面保護部７の上面には、金属電極３と側面保護部７とを覆うように、透明電極層２が形成されている。そして、金属電極３の上部に位置する透明電極層２の上面には、上面保護部６が形成されている。
【００３６】
次に、色素増感型太陽電池用電極１０を構成する各要素の材質について説明する。まず、透明基材２１について説明する。透明基材２１は、表面が平坦である板状部材である。透明基材２１は、可視領域で透明性を有する透明基材であり、一般に全光線透過率が９０％以上のものが好ましい。中でも、フレキシブル性を有する樹脂フィルムが好適に用いられる。透明基材２１に使用される透明樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等からなる厚さ５０〜３００μｍの単層フィルム又は前記透明樹脂からなる複数層の複合フィルムが挙げられる。なお、必要に応じて、透明基材２１の下面に、耐候性を付与するための樹脂をコートしてもよい。また、ソーダガラス、耐熱ガラス、石英ガラス等のガラスを透明基材２１として用いてもよい。本実施形態においては、透明基材２１の材質として、ポリエチレンテレフタレート（ＰＥＴ）を採用した。
【００３７】
金属電極３の材質には、導電性を有する金属が用いられる。本実施形態では、金属電極３の材質として、銀（Ａｇ）を採用した。
【００３８】
側面保護部７は、ネガ型フォトレジストを、露光および現像することにより形成されている。ネガ型フォトレジストは、露光されなかった部分が現像液で溶解するレジストであり、環化ゴムと、感光材のとしてのビスアジド化合物と、有機溶剤とを含有する。側面保護部７の前駆体となるネガ型フォトレジストとしては、各種ネガ型フォトレジストを用いることができ、その種類は限定されない。
【００３９】
透明電極層２の材質には、酸化亜鉛、酸化スズ、酸化インジウムスズ（ＩＴＯ）などの透明な導電物質が用いられる。本実施形態においては、透明電極層２の材質として、酸化インジウムスズ（ＩＴＯ）を採用した。
【００４０】
上面保護部６は、ポジ型フォトレジストを、露光および現像することにより形成されている。ポジ型フォトレジストは、露光された部分が現像液で溶解するレジストであり、ノボラック樹脂と、ジアゾナフトキノン（ＤＮＱ）と、有機溶媒とを含有する。上面保護部６の前駆体となるポジ型フォトレジストとしては、各種ポジ型フォトレジストを用いることができ、その種類は限定されない。
【００４１】
次に、上記構造の色素増感型太陽電池用電極１０の製造工程について、図３および図４を参照して説明する。色素増感型太陽電池用電極１０の製造工程は、図３に示すように、金属電極形成工程（Ｓ１）と、ネガ型フォトレジスト層形成工程（Ｓ２）と、側面保護部形成工程（Ｓ３）と、透明電極層形成工程（Ｓ４）と、ポジ型フォトレジスト層形成工程（Ｓ５）と、上面保護部形成工程（Ｓ６）とを備える。以下、各工程について詳細に説明する。
【００４２】
金属電極形成工程（Ｓ１）について説明する。金属電極形成工程（Ｓ１）では、図４に示すように、透明基材２１の上面に金属電極３を形成する。金属電極３の形成方法は、周知の各種方法が適用可能である。例えば、金属層を形成した後、不要部を薬液により溶解して除去するエッチング法や、金属ペーストなどを印刷して構成する方法や、基板の必要部分に金属を蒸着させる方法や、あらかじめ形成した金属パターンを透明基材２１に接着する方法などがある。本実施形態においては、スクリーン印刷法により、透明基材２１の上面に銀ペーストをパターニングした。こうして、透明基材２１の上面に金属電極３が形成された構造体１１が形成される。
【００４３】
図３に示すように、金属電極形成工程（Ｓ１）が終了すると、ネガ型フォトレジスト層形成工程（Ｓ２）が行われる。ネガ型フォトレジスト層形成工程（Ｓ２）では、図４に示すように、透明基材２１の上面と、金属電極３の上面および側面とを覆うように、厚さ１０μｍのネガ型フォトレジスト層７１を形成する。ネガ型フォトレジスト層７１は、ネガ型フォトレジストを塗布することにより形成する。ネガ型フォトレジストを塗布する方法は、周知の各種方法が適用可能である。こうして、透明基材２１の上面に金属電極３が形成され、透明基材２１と金属電極３とを覆うようにネガ型フォトレジスト層７１が形成された構造体１２が形成される。
【００４４】
図３に示すように、ネガ型フォトレジスト層形成工程（Ｓ２）が終了すると、側面保護部形成工程（Ｓ３）が行われる。側面保護部形成工程（Ｓ３）では、図４に示すように、側面保護部７を形成する。
【００４５】
側面保護部形成工程（Ｓ３）では、まず、透明基材２１の下面側からネガ型フォトレジスト層７１を露光する露光処理が行われる。ネガ型フォトレジストは、露光されなかった部分が現像液に溶解して除去され、露光された部分が残る。ここで、透明基材２１は光を透過し、金属電極３は光を透過しない。そのため、透明基材２１の下面側から光を照射すると、ネガ型フォトレジスト層７１のうちの金属電極３の上面部分には、光が照射されず、それ以外の部分には光が照射される。言いかえれば、透明基材２１の下面側から光を照射すると、ネガ型フォトレジスト層７１のうちの、透明基材２１の上面の金属電極３の形成されていない部分のみ露光される。ネガ型フォトレジスト層７１は、上述のように、環化ゴムと、感光材のとしてのビスアジド化合物と、有機溶剤とを含有する。ネガ型フォトレジスト層７１に光照射すると、ビスアジド化合物が窒素を放出してナイトレンに変化し、環化ゴムと結びつく架橋反応が起こる。
【００４６】
露光処理が終了すると、現像処理が行われる。現像処理では、現像液に露光処理が行われた構造体１２を含浸させる。現像液としては、キシレン系有機溶剤が使用される。ネガ型フォトレジスト層７１のうち、露光処理の過程で一定以上の架橋反応が起きた部分は、キシレン系の現像液に溶解しない。よって、ネガ型フォトレジスト層７１のうち、金属電極３の上面に形成された部分が、選択的に現像液に溶解する。
【００４７】
現像処理が行われたあと、現像液に溶解したネガ型フォトレジストを除去する洗浄処理が行われる。洗浄液としては、純水が使用される。洗浄処理により、ネガ型フォトレジスト層７１のうち現像液に溶解した部分は、除去されて、溶解しなかった部分は残留する。よって、ネガ型フォトレジスト層７１のうち、金属電極３の上面に形成された部分のみが除去される。このようにして、透明基材２１の上面の金属電極３が形成されていない部分に側面保護部７が形成される。こうして、透明基材２１と、金属電極３と、側面保護部７とを備える構造体１３が形成される。
【００４８】
図３に示すように、側面保護部形成工程（Ｓ３）が終了すると、透明電極層形成工程（Ｓ４）が行われる。透明電極層形成工程（Ｓ４）では、図４に示すように、金属電極３の上面、側面保護部７の上面を覆うように透明電極層２を形成する。透明電極層２の形成方法は、周知の各種方法が適用可能であるが、スパッタ法を適用することが好ましく、特に酸素雰囲気ガスを用いた反応性スパッタ法で形成することが好ましい。こうして、透明基材２１と、金属電極３と、側面保護部７と、透明電極層２とを備える構造体１４が形成される。
【００４９】
図３に示すように、透明電極層形成工程（Ｓ４）が終了すると、ポジ型フォトレジスト層形成工程（Ｓ５）が行われる。ポジ型フォトレジスト層形成工程（Ｓ５）では、図４に示すように、透明電極層２を覆うように、厚さ３μｍのポジ型フォトレジスト層６１を形成する。ポジ型フォトレジスト層６１は、ポジ型フォトレジストを塗布することにより形成する。ポジ型フォトレジストを塗布する方法は、周知の各種方法が適用可能である。こうして、透明基材２１と、金属電極３と、側面保護部７と、透明電極層２と、ポジ型フォトレジスト層６１とを備えた構造体１５が形成される。
【００５０】
図３に示すように、ポジ型フォトレジスト層形成工程（Ｓ５）が終了すると、上面保護部形成工程（Ｓ６）が行われる。上面保護部形成工程（Ｓ６）では、まず、透明基材２１の下面側からポジ型フォトレジスト層６１を露光する露光処理が行われる。ポジ型フォトレジストは、露光された部分は現像液に溶解して除去され、露光されなかった部分が残る。ここで、透明基材２１は光を透過し、金属電極３は光を透過しない。そのため、透明基材２１の下面側から光を照射すると、ポジ型フォトレジスト層６１のうちの金属電極３の上面部分には、光が照射されず、それ以外の部分には光が照射される。ポジ型フォトレジスト層６１は、上述のように、ノボラック樹脂と、ジアゾナフトキノン（ＤＮＱ）と、有機溶媒とを含有する。ポジ型フォトレジスト層６１に光照射すると、ジアゾナフトキノン（ＤＮＱ）が窒素を放出してケテンが生成される。つまり、ポジ型フォトレジスト層６１の、側面保護部７の上方に位置する部分にはケテンが生成され、金属電極３の上方に位置する部分には、ケテンが生成されない。
【００５１】
露光処理が終了すると、現像処理が行われる。現像処理では、現像液に露光処理が行われた構造体１５を含浸させる。現像液としては、アルカリ性水溶液が使用される。ポジ型フォトレジスト層６１に含有するケテンは、アルカリ現像液中の水と反応して、インデルカルボン酸が生成される。つまり、ポジ型フォトレジスト層６１の、側面保護部７の上方に位置する部分においてのみ、インデルカルボン酸が生成される。インデルカルボン酸は、アルカリ現像液に溶解する。このとき、インデルカルボン酸の周囲のノボラック樹脂も、一緒にアルカリ現像液に溶解する。そのため、ポジ型フォトレジスト層６１の、側面保護部７の上方に位置する部分は、アルカリ現像液に溶解し除去される。ポジ型フォトレジスト層６１の、金属電極３の上方に位置する部分は、アルカリ現像液に溶解しないので残留する。このようにして、透明基材２１の上面の金属電極３の上方に上面保護部６が形成される。
【００５２】
現像処理が終了すると、アニール処理が行われる。アニール温度は、１５０度とした。これにより、上面保護部６の透明電極層２に対する密着性を向上させる。以上の工程を経て、色素増感型太陽電池用電極１０が製造される。
【００５３】
以上説明したように、本実施形態の色素増感型太陽電池用電極１０によれば、板状の透明基材２１と、透明基材２１の上面に線状に形成される金属電極３と、透明基材２１の上面の金属電極３が形成されていない部分に形成されて金属電極３の側面を覆い、透明なネガ型フォトレジストを露光および現像して形成される側面保護部７と、金属電極３の上面および側面保護部７の上面を覆う透明電極層２とを備える。
【００５４】
透明電極層２と透明基材２１との間に線状の金属電極３が形成されているので、色素増感型太陽電池用電極１０の低抵抗化を図ることができる。また、金属電極３の側面を側面保護部７が覆い、金属電極３の上面を透明電極層２が覆っているので、金属電極３が外部に露出しない。よって、金属電極３の腐食を防止して、色素増感型太陽電池用電極１０の耐久性を高めることができる。
【００５５】
また、側面保護部７は、ネガ型フォトレジストを露光および現像して形成される。ネガ型フォトレジストは、露光されなかった部分が、現像液に溶解して除去され、露光された部分が残る。ここで、透明基材２１は光を透過し、金属電極３は光を透過しない。よって、金属電極３を形成した後に、金属電極３を覆うようにネガ型フォトレジストを塗布し、透明基材２１の下面側から露光および現像することによって側面保護部７を形成することができる。よって、簡単に側面保護部７を形成することができる。また、金属電極３に対して、側面保護部７を密着させることができる。また、金属電極３の配置位置がずれた場合であっても、側面保護部７を金属電極３に密着させることができる。しかも、側面保護部７は樹脂により形成されているため、電解液に対して高い耐食性を有する。このように、側面保護部７は金属電極３に対して高い密着性を有し、且つ電解液に対して高い耐食性を有するので、側面保護部７によって、確実に金属電極３の側面を保護することができる。
【００５６】
また、金属電極３の上方の透明電極層２の上面に、ポジ型フォトレジストを露光および現像してなる上面保護部６が形成されている。よって、上面保護部６によって金属電極３の上部を保護することができる。
【００５７】
また、本実施形態に係る色素増感型太陽電池用電極１０の製造方法によれば、ネガ型フォトレジスト形成工程（Ｓ２）において、金属電極３を覆うようにネガ型フォトレジスト層７１を形成し、側面保護部形成工程（Ｓ３）において、透明基材２１の裏面から光を照射する。透明基材２１は光を透過し、金属電極３は光を透過しないので、ネガ型フォトレジスト層７１のうち、金属電極３の上方に形成された部分は露光されず、それ以外の部分は露光される。ネガ型フォトレジストは露光されなかった部分が、現像液に溶解して除去され、露光された部分が残る。よって、ネガ型フォトレジスト層７１のうち、金属電極３の上面に形成された部分は、除去され、側面を覆う部分が残り側面保護部７となる。そのため、簡単に側面保護部７を形成することができる。また、金属電極３に対して、側面保護部７を密着させることができる。また、金属電極３の配置位置がずれた場合であっても、側面保護部７を金属電極３に密着させることができる。このように、側面保護部７は金属電極３に対して高い密着性を有し、且つ電解液に対して高い耐食性を有するので、側面保護部７によって、確実に金属電極３の側面を保護することができる。よって、高い耐食性を有する色素増感型太陽電池用電極１０を簡単に得ることができる。
【００５８】
また、金属電極３と、側面保護部７と、透明電極層２とを形成した後に、ポジ型フォトレジスト層形成工程（Ｓ５）において、透明電極層２を覆うようにポジ型フォトレジストを塗布し、上面保護部形成工程（Ｓ６）において、透明基材２１の裏面から光照射すると、塗布されたポジ型フォトレジストのうち金属電極３の上方に位置する部分は、露光されず、それ以外の部分は露光される。ポジ型フォトレジストは露光された部分が、現像液に溶解して除去され、露光されなかった部分が残る。よって、塗布されたポジ型フォトレジストのうち、金属電極３の上方に位置する部分を残して、上面保護部６とすることができる。そのため、簡単に上面保護部６を形成することができる。また、金属電極３の配置位置がずれた場合であっても、上面保護部６を金属電極３の上方に形成することができる。しかも、上面保護部６は樹脂により形成されているため、電解液に対して高い耐食性を有する。上面保護部６を形成することにより、一層確実に金属電極３を保護することができる。よって、高い耐食性を有する色素増感型太陽電池用電極を簡単に得ることができる。
【００５９】
また、上記構成の色素増感型太陽電池用電極１０を備えた色素増感型太陽電池１は、色素増感型太陽電池用電極１０が低抵抗で耐食性に優れていることから、高い光電変換効率を長期にわたって維持することができる。
【００６０】
上記実施形態において、金属電極形成工程（Ｓ１）が、本発明の「第一の工程」に相当する。ネガ型フォトレジスト層形成工程（Ｓ２）が、本発明の「第二の工程」に相当する。側面保護部形成工程（Ｓ３）が、本発明の「第三の工程」に相当する。透明電極層形成工程（Ｓ４）が、本発明の「第四の工程」に相当する。ポジ型感光性樹脂層形成工程（Ｓ５）が、本発明の「第五の工程」に相当する。上面保護部形成工程（Ｓ６）が、本発明の「第六の工程」に相当する。
【００６１】
次に、本発明の第二実施形態の色素増感型太陽電池用電極２０について、図５から図７を参照して説明する。第二実施形態の色素増感型太陽電池用電極２０では、金属電極２３の構造が、第一実施形態とは異なる。以下では、第一実施形態とは異なる金属電極２３の構造について重点的に説明し、第一実施形態と同一部分については同一符号を付して説明を省略し、または簡略化するものとする。
【００６２】
まず、色素増感型太陽電池用電極２０の構造および材質について、図５を参照して説明する。色素増感型太陽電池用電極２０は、板状の透明基材２１を備える。透明基材２１の上面には、金属電極２３が設けられている。金属電極２３は、メッシュ状の細線パターンに形成されている。
【００６３】
金属電極２３は、透明基材２１の上面に形成される導電性金属部２４と、導電性金属部２４の側面及び上面を覆う耐食性金属部２５とを備える。導電性金属部２４は、透明基材２１よりも導電率の大きい金属からなり、本実施形態においては銀（Ａｇ）からなる。
【００６４】
耐食性金属部２５は、導電性金属部２４よりもハロゲン電解質溶液に対する耐食性の高い金属からなる。耐食性金属部２５の材質としては、チタン（Ｔｉ）、白金（Ｐｔ）、ロジウム（Ｒｈ）、ルテニウム（Ｒｕ）、タングステン（Ｗ）の金属群から選択される一種の金属、もしくは、これらの金属群から選択される二種以上の金属からなる合金が最適であるが、これらに限定されない。本実施形態における耐食性金属部２５は、ルテニウムからなる。
【００６５】
透明基材２１の上面の金属電極２３が形成されていない部分には、側面保護部７が形成されている。金属電極２３の側面は、側面保護部７により覆われている。金属電極２３の上面、および側面保護部７の上面には、金属電極２３と側面保護部７とを覆うように、透明電極層２が形成されている。そして、金属電極２３の上方の透明電極層２の上面には、上面保護部６が形成されている。側面保護部７、透明電極層２、上面保護部６の材質は、第一実施形態と同様である。
【００６６】
次に、色素増感型太陽電池用電極２０の製造工程について、図６および図７を参照して説明する。色素増感型太陽電池用電極２０の製造工程は、図６に示すように、金属電極形成工程（Ｓ２１）と、ネガ型フォトレジスト層形成工程（Ｓ２２）と、側面保護部形成工程（Ｓ２３）と、透明電極層形成工程（Ｓ２４）と、ポジ型フォトレジスト層形成工程（Ｓ２５）と、上面保護部形成工程（Ｓ２６）とを備える。
【００６７】
金属電極形成工程（Ｓ２１）について説明する。金属電極形成工程（Ｓ２１）は、図６に示すように、導電性金属部形成工程（Ｓ２１１）と、耐食性金属部形成工程（Ｓ２１２）とを備えている。
【００６８】
導電性金属部形成工程（Ｓ２１１）について説明する。導電性金属部形成工程（Ｓ２１１）では、図７に示すように、透明基材２１の上面に導電性金属部２４をメッシュ状の細線パターンに形成する。導電性金属部２４の形成方法は、周知の各種方法が適用可能である。例えば、金属層を形成した後、不要部を薬液により溶解して除去するエッチング法や、金属ペーストなどを印刷して構成する方法や、基板の必要部分に金属を蒸着させる方法や、あらかじめ形成した金属パターンを透明基材２１に接着する方法などがある。本実施形態においては、スクリーン印刷法により、透明基材２１の上面に銀ペーストをパターニングした。こうして、透明基材２１の上面に導電性金属部２４が形成された構造体１８が形成される。
【００６９】
耐食性金属部形成工程（Ｓ２１２）について説明する。耐食性金属部形成工程（Ｓ２１２）では、図７に示すように、導電性金属部２４の側面および上面を覆うように耐食性金属部２５を形成する。耐食性金属部２５の形成方法としては、メッキ法が用いられる。こうして、透明基材２１の上面に、導電性金属部２４と耐食性金属部２５とからなる金属電極２３が形成された構造体１９が形成される。
【００７０】
耐食性金属部形成工程（Ｓ２１２）が終了すると、ネガ型フォトレジスト層形成工程（Ｓ２２）と、側面保護部形成工程（Ｓ２３）と、透明電極層形成工程（Ｓ２４）と、ポジ型フォトレジスト層形成工程（Ｓ２５）と、上面保護部形成工程（Ｓ２６）とが行われる。Ｓ２２からＳ２６の工程については、第一実施形態におけるＳ２からＳ６の工程と同一であるため、説明を省略する。
【００７１】
第二実施形態の色素増感型太陽電池用電極２０によれば、金属電極２３は、透明基材２１の上面に形成され、透明電極層２よりも導電率の大きい金属からなる導電性金属部２４と、導電性金属部２４の上面および側面を覆い、導電性金属部２４よりもハロゲン電解質溶液に対する耐食性の高い金属からなる耐食性金属部２５とを備えている。
【００７２】
金属電極２３が導電率の高い導電性金属部２４を備えているため、金属電極２３の導電率を高めることができる。よって、色素増感型太陽電池用電極２０の低抵抗化を図ることができる。また、導電性金属部２４の上面および側面に形成された耐食性金属部２５によって、導電性金属部２４の上面および側面を確実に保護することができる。そのため、高い導電性を維持できる色素増感型太陽電池用電極２０を提供できる。
【００７３】
また、耐食性金属部２５は、ルテニウムにより形成されている。よって、耐食性金属部２５の耐食性を確実に高めることができるので、導電性金属部２４を一層確実に保護することができる。
【００７４】
なお、本発明の色素増感型太陽電池用電極、色素増感型太陽電池用電極の製造方法、および色素増感型太陽電池は、上記実施形態に限定されるものではなく、本発明の要旨を逸脱しない範囲内において種々変更を加え得ることは勿論である。
【００７５】
例えば、第一実施形態および第二実施形態の色素増感型太陽電池用電極１０、２０においては、上面保護部６を備えていたが、上面保護部６を備えたものに限定されない。たとえば、図８に示すように、上面保護部６を備えない色素増感型太陽電池用電極３５であっても、金属電極３の側面は側面保護部７で覆われ、金属電極３の上面は透明電極層２で覆われるので、金属電極３を保護することができる。色素増感型太陽電池用電極３５を製造する場合には、第一実施形態における色素増感型太陽電池用電極１０を製造する製造工程において、ポジ型フォトレジスト層形成工程（Ｓ２５）と、上面保護部形成工程（Ｓ２６）が行われない。この色素増感型太陽電池用電極３５においても、金属電極３の腐食を防止することができるので、高い導電性を維持できる色素増感型太陽電池用電極３５を提供できる。
【００７６】
また、第二実施形態の色素増感型太陽電池用電極２０では、耐食性金属部２５は、導電性金属部２４の上面及び側面を覆っていたが、耐食性金属部２５は上面のみを覆っていてもよい。
【００７７】
また、本実施形態の色素増感型太陽電池１では、酸化物半導体層４０は、色素増感型太陽電池用電極１０を覆うように形成されていたが、対向電極５０の対向導電層５２を覆うように形成されていても良い。また、電解液３０の代わりに、液体電解質又はこれを高分子物質中に含有させた固体高分子電解質を色素増感型太陽電池用電極１０と対向電極５０との間に封入してもよい。
【００７８】
また、本実施形態の色素増感型太陽電池１は、色素増感型太陽電池用電極１０と、色素増感型太陽電池用電極１０に間隙をおいて対向する対向電極５０を備えていたが、互いに間隙をおいて対向する二つの色素増感型太陽電池用電極１０を備える色素増感型太陽電池１であっても、本発明の効果を得ることができる。
【符号の説明】
【００７９】
１  色素増感型太陽電池
２  透明電極層
３  金属電極
６  上面保護部
７  側面保護部
１０、２０、３５  色素増感型太陽電池用電極
２１  透明基材
２３  金属電極
２４  導電性金属部
２５  耐食性金属部
４０  酸化物半導体層
６１  ポジ型フォトレジスト層
７１  ネガ型フォトレジスト層
【図１】
2011070903.tif 000003
【図２】
2011070903.tif 000004
【図３】
2011070903.tif 000005
【図４】
2011070903.tif 000006
【図５】
2011070903.tif 000007
【図６】
2011070903.tif 000008
【図７】
2011070903.tif 000009
【図８】
2011070903.tif 000010